(57)【特許請求の範囲】
【請求項１】
スチレン系樹脂及びブロム系難燃剤から成る難燃化スチレン系樹脂に、（ａ）下記の一般式（１）で示されるケイ酸マグネシウムと、（ｂ）ハイドロタルサイト及び亜鉛置換ハイドロタルサイト類化合物の中から選ばれた化合物の少なくとも１種並びに、（ｃ）１価の脂肪族アルコールエステル・ボレート、アルコキシアルコールエステル・ボレート及び脂肪酸多価アルコールエステル・ボレートの中から選ばれた化合物の少なくとも１種を併用添加して成る安定化されたスチレン系樹脂組成物。
【一般式（１）】
0003721547.tif 000022
【発明の詳細な説明】
【０００１】
【発明の属する技術分野】
本発明は、ブロム系難燃剤を含有する難燃化スチレン系樹脂に対して、高度に熱安定性が要求される分野に広く利用することができる。
【０００２】
【従来の技術】
一般に、スチレン系樹脂の難燃化には、ブロム系化合物の難燃剤や、三酸化アンチモン等の難燃助剤を添加する方法が多用されている。
【０００３】
しかしながら、一般的に、スチレン系樹脂に、難燃剤としてブロム系化合物を添加した難燃化スチレン系樹脂は、熱安定性が著しく低下することが知られており、その熱安定性の低下を抑制するために、ハイドロタルサイトを添加する方法（特開昭６０−１２４１号）、Ａ型ゼオライトを添加する方法（特開昭６１−１１５９４８号）、亜鉛置換ハイドロタルサイトを添加する方法（特開昭６１−１７４２７０号）、周期律表第ＩＩ族若しくは第ＩＶ族の金属から選ばれた少なくとも１種の金属を含むゼオライトを添加する方法（特開昭６３−１７０４４０号）、硼酸、無水硼酸、硼酸金属塩、脂肪酸多価アルコールエステル・ボレートを添加する方法（特開平４−２３９０５９号）、Ａ型ゼオライト及び／又は周期律表第ＩＩ族若しくは第ＩＶ族の金属から選ばれた少なくとも１種の金属を含むゼオライト並びにハイドロタルサイト及び／又は亜鉛置換ハイドロタルサイトを添加する方法（特開平５−１７９５５３号）、Ａ型ゼオライト及び周期律表第ＩＩ族若しくは第ＩＶ族の金属を含むゼオライトの少なくとも１種及び／又はハイドロタルサイト、亜鉛置換ハイドロタルサイト類化合物の少なくとも１種と硼酸、無水硼酸、周期律表第ＩＩ族、第ＩＩＩ族若しくは第ＩＶ族の金属の硼酸塩及び脂肪酸多価アルコールエステル・ボレートの少なくとも１種を併用添加する方法（特開平８−４８８３９号）等が提案されている。
【０００４】
【発明が解決しようとする課題】
しかしながら、これら従来の方法でも、特に微妙な色合いが問題とされる難燃化スチレン系樹脂の淡色成形品に対する熱安定性は未だ満足されるものではなく、更に有効なる熱安定剤を添加して成る難燃化スチレン系樹脂組成物の開発が待たれていた。
【０００５】
【課題を解決するための手段】
本発明者らはかかる観点から、熱安定性の優れる難燃化スチレン系樹脂組成物につき鋭意研究を重ねた結果、スチレン系樹脂及びブロム系難燃剤から成る難燃化スチレン系樹脂に対して、（ａ）ケイ酸マグネシウムと、（ｂ）ハイドロタルサイト及び亜鉛置換ハイドロタルサイト類化合物の中から選ばれた化合物の少なくとも１種と、（ｃ）１価の脂肪族アルコールエステル・ボレート、アルコキシアルコールエステル・ボレート及び脂肪酸多価アルコールエステル・ボレートの中から選ばれた化合物の少なくとも１種を併用添加して成る難燃化スチレン系樹脂組成物が、顕著な熱安定性を有することを見いだし、本発明を完成した。
【０００６】
【発明の実施の形態】
以下、本発明について更に詳細に説明する。本発明で使用されるスチレン系樹脂とは、ビニル芳香族単量体の重合体、ビニル芳香族単量体と、その他の単量体の少なくとも１種との共重合体並びにそれらのブレンドポリマーを挙げることができ、当該「その他の単量体」としては、ビニル鎖状化合物単量体、ビニル複素環化合物単量体及び共役ジエン化合物単量体等を挙げることができる。
【０００７】
ビニル芳香族化合物単量体とは、ベンゼン核にビニル基が結合したスチレンを基本骨格とし、該ベンゼン核に置換基が導入された核置換スチレン、側鎖ビニル基に置換基が導入された核置換スチレン並びに核・側鎖置換スチレンが挙げられる。該核置換基の例としては、メチル、エチル、プロピル及びブチル等の低級アルキル基及びビニル基、塩素及び臭素等のハロゲンが挙げられる。核置換スチレンの例としては、ｏ−、ｍ−及びｐ−ビニルトルエン、ｏ−、ｍ−及びｐ−ジビニルベンゼン等が挙げられ、側鎖置換スチレンの例としては、α−メチルスチレン、α、βジメチルスチレン及びβ、β−ジメチルスチレン等を挙げることができ、核・側鎖置換スチレンの例としては、ｏ−α−メチルビニルトルエン等が挙げられる。
【０００８】
又、前記の「その他の単量体」である、ビニル鎖状化合物単量体は、メチル基を有するか有しないビニル基を有するニトリル化合物、同アミド化合物、同低級脂肪族カルボン酸及び同低級脂肪族カルボン酸低級アルキルエステル等を挙げることができる。その例としては、アクリロニトリル、メタクリロニトリル、アクリルアミド、アクリル酸、メタクリル酸、アクリル酸メチル、アクリル酸エチル、アクリル酸プロピル、アクリル酸ブチル、アクリル酸２−エチルヘキシル、メタクリル酸メチル、メタクリル酸エチル、メタクリル酸プロピル、メタクリル酸ブチル及びメタクリル酸２−エチルヘキシル等を挙げることができる。
【０００９】
ビニル複素環化合物単量体とは、メチル基を有するか有しないビニル基を有する、複素環化合物であって、複素環としては、Ｎ，Ｏ，Ｓを少なくとも１個以上含む五員環乃至十一員環の複素環を挙げることができ、例えば、フラン、ピロール、ピリジン、ピペリジン、イミダゾール、ピラゾール、ピリミジン、ピラジン、キノリン、イソキノリン、オキサゾール、イソオキサゾール、チオフェン、チアゾール、カルバゾール及びこれらの置換誘導体を挙げることができ、このビニル複素環化合物単量体の例としては、ビニルピリジン、ビニルピペリジン、ビニルイミダゾール、ビニルピラジン、ビニルチオフェン、ビニルチアゾール及びビニルカルバゾール等を挙げることができる。
【００１０】
共役ジエン化合物単量体とは、２個以上の炭素−炭素二重結合が、それぞれ炭素−炭素単結合を挟んで結合している単量体であって、炭素数４以上の鎖状共役ジエン化合物単量体が挙げられ、又、塩素又は臭素等のハロゲンを置換基として有していても良い。共役ジエン化合物単量体の例としては、ブタジエン、１−クロルブタジエン、２−クロルブタジエン及びイソプレン等を挙げることができる。
【００１１】
更に「その単量体」として、マレイミド、Ｎ−メチルマレイミド、Ｎ−エチルマレイミド、Ｎ−プロピルマレイミド、Ｎ−ブチルマレイミド、Ｎ−２エチルヘキシルマレイミド、Ｎ−フェニルマレイミド及びＮ−シクロヘキシルマレイミド等のマレイミド化合物単量体、マレイン酸、フマール酸、イタコン酸、及びこれらの有機酸と炭素数１〜８の一価の飽和脂肪酸アルコールとのエステル並びに無水マレイン酸等を挙げることができる。
【００１２】
これらのスチレン系樹脂の中で、代表的なものとして、ポリスチレン、アクリロニトリル−スチレン共重合体（以下、「ＡＳ樹脂」と称す。）、メタクリル酸メチル−スチレン共重合体、スチレン−α−メチルスチレン共重合体、スチレン−無水マレイン酸共重合体、スチレン−マレイミド共重合体、スチレン−Ｎ−置換マレイミド共重合体、アクリロニトリル−ブタジエン−スチレン共重合体（以下、「ＡＢＳ樹脂」と称す。）、スチレン−ブタジエン−Ｎ−フェニルマレイミド共重合体、メタクリル酸メチル−ブタジエン−スチレン共重合体（以下、「ＭＢＳ樹脂」と称す。）、アクリロニトリル−アクリルゴム−スチレン共重合体（以下、「ＡＡＳ樹脂」と称す。）、アクリロニトリル−スチレン−塩素化ポリエチレン共重合体（以下、「ＡＣＳ樹脂」と称す。）、メタクリル酸メチル−アクリロニトリル−ブタジエン−スチレン共重合体、アクリロニトリル−ブタジエン−スチレン−α−メチルスチレン共重合体、アクリロニトリル−ブタジエン−スチレン−Ｎ−フェニルマレイミド共重合体、メタクリル酸メチル−ブタジエン−スチレン−α−メチルスチレン共重合体又はこれらのブレンド品を挙げることができる。
【００１３】
本発明に使用されるブロム系難燃剤は、通常この分野で使用されるブロム系難燃剤を限定なく使用することができ、例えば、ブロム化鎖状脂肪族炭化水素類、ブロム化芳香族炭化水素類、ブロム化イソシアネート類及びブロム化エポキシ樹脂類等を挙げることができる。
【００１４】
ブロム化鎖状脂肪族炭化水素類は、少なくとも１個のブロム原子が、炭素数２乃至６の鎖状脂肪族炭化水素に結合した炭化水素であって、その例としては、ブロム原子が２固以上のものが好ましく、ジブロモエタン、テトラブロモエタン、トリブロモプロパン、テトラブロモブタン及びオクタブロモヘキサン等が挙げられる。
【００１５】
ブロム化環状脂肪族炭化水素類は、少なくとも１個のブロム原子が、炭素数６乃至１２の環状脂肪族炭化水素に結合した炭化水素類であって、その例としては、ブロム原子が６個以上のものが好ましく、ヘキサブロムシクロヘキサン、ヘキサブロムシクロドデカン等が挙げられる。
【００１６】
ブロム化芳香族炭化水素類は、少なくとも１個のブロム原子が、ベンゼン環に結合した炭化水素類であって、その例としては、ブロム原子が２個以上のものが好ましく、テトラブロモベンゼン、ヘキサブロモベンゼン、ブロムスチレン、テトラブロム無水フタル酸、ジブロムフェノール、トリブロムフェノール、ペンタブロムトルエン、トリブロムフェニルマレイミド、ペンタブロムフェニルプロピルエーテル、テトラブロムビスフェノールＡ、ヘキサブロムジフェニルエーテル、デカブロムジフェニルエーテル、オクタブロムジフェニルエーテル、エチレンビス（テトラブロムフタルイミド）、ブロム化ポリスチレン、ポリジブロムフェニレンオキサイド、テトラブロムビスフェノールＡのカーボネートオリゴマー、テトラブロムビスフェノールＡビス（２−ヒドロキシエチルエーテル）、テトラブロムビスフェノールＡビス（２，３−ジブロムプロピルエーテル）、テトラブロムビスフェノールＡ（２−ブロムエチルエーテル）、テトラブロムビスフェノールＡ（プロピルエーテル）、２，３−ジブロムプロピルペンタブロムフェニルエーテル、ビス（トリブロムフェノキシ）エタン、テトラブロムビスフェノールＳ、テトラブロムビスフェノールＳビス（２，３−ジブロムプロピルエーテル）及びビス（ペンタブロムフェニル）エタン等を挙げることができる。
【００１７】
ブロム化イソシアネート類は、前記のブロム化鎖状脂肪族炭化水素類とイソシアン酸残基−Ｎ＝Ｃ＝Ｏが結合した化合物及び前記のブロム化芳香族炭化水素類とイソシアン酸残基−Ｎ＝Ｃ＝Ｏが結合した化合物を挙げることができる。その例としては、トリス（２，３−ジブロムプロピル）イソシアヌレート、トリス（ジブロムフェノキシ）イソシアヌレート、トリス（トリブロムフェノキシ）イソシアヌレート及びトリス（ジブロムプロピルフェノキシ）イソシアヌレート等を挙げることができる。
【００１８】
ブロム化エポキシ樹脂類は、ブロム原子を少なくとも１個以上有するエポキシ樹脂であって、当該エポキシ樹脂は、エピクロルヒドリンと多価フェノール類あるいは多価アルコール類との反応によって得られるエポキシ樹脂、オレフィンの過酸によるエポキシ化により得られるエポキシ樹脂等を挙げることができる。ブロム化エポキシ樹脂類としては、ブロム化エポキシ樹脂並びに該エポキシ樹脂の末端エポキシ基の一部乃至全部を封鎖した構造を有する化合物を挙げることができる。ブロム化エポキシ樹脂としては、例えば、ブロム化ビスフェノール型エポキシ樹脂、ブロム化フェノールノボラック型エポキシ樹脂、ブロム化クレゾールノボラック型エポキシ樹脂、ブロム化レゾルシン型エポキシ樹脂、ブロム化ビスフェノールＡノボラック型エポキシ樹脂、ブロム化メチルレゾルシン型エポキシ樹脂、ブロム化レゾルシンノボラック型エポキシ樹脂等が挙げられるが、通常は平均重合度０〜５０程度のブロム化ビスフェノール型エポキシ樹脂を使用する。このブロム化ビスフェノール型エポキシ樹脂を構成するブロム化ビスフェノールの具体例としては、ジブロムビスフェノールＡ、テトラブロムビスフェノールＡ、ジブロムビスフェノールＦ、テトラブロムビスフェノールＦ、ジブロムビスフェノールＳ及びテトラブロムビスフェノールＳ等を挙げることができる。
【００１９】
ブロム化エポキシ樹脂の末端エポキシ基の一部乃至全部を封鎖した構造を有する化合物における末端エポキシ基の一部乃至全部を封鎖する化合物としては、エポキシ基を開環付加する化合物であれば限定されないが、フェノール類、アルコール類、カルボン酸類、アミン類及びイソシアネート類等にブロム原子を含有するものを挙げることができ、その中でも難燃効果を向上させる点でブロム化フェノール類が好ましく、ジブロムフェノール、トリブロムフェノール、オエンタブロムフェノール、ジブロムエチルフェノール、ジブロムプロピルフェノール、ジブロムブチルフェノール及びジブロムクレゾール等を挙げることができる。
【００２０】
本発明で使用されるブロム系難燃剤の添加量に特別な制限はないが、要求される難燃化度により適宣変量すれば良く、一般に、スチレン系樹脂１００重量部に対して２〜３０重量部を単独又は２種以上併用することが好ましい。又、更に三酸化アンチモン等の難燃助剤を併用すると、より難燃効果が優れ、その添加量は通常スチレン系樹脂１００重量部に対して１〜２０重量部が好ましい。
【００２１】
本発明で使用されるケイ酸マグネシウムとしては、一般式（１）で示されるケイ酸マグネシウムが挙げられ、天然又は合成品であっても良い。又、用いっられるケイ酸マグネシウムは、高級脂肪酸等で表面処理されていても良い。
【００２２】
【一般式（１）】
0003721547.tif 000002
【００２３】
一般式（１）の代表例としては、次のものが挙げられる。
【００２４】
【化１】
0003721547.tif 000003
【００２５】
本発明に使用されるハイドロタルサイトは、マグネシウム及びアルミニウムからなる化合物であって、例えば、一般式（２）で示される化合物を挙げることができ、又、亜鉛置換ハイドロタルサイト類化合物は、例えば一般式（２）中のＭｇの一部をＺｎに置換した化合物であって、一般式（３）の化合物を挙げることができる。Ｚｎの置換率としては、Ｍｇに対して、１モル％〜５０モル％であり、好ましくは１５モル％〜３０モル％である。
【００２６】
【一般式（２）】
0003721547.tif 000004
【００２７】
【一般式（３）】
0003721547.tif 000005
【００２８】
一般式（２）の代表例としては、次のものが挙げられる。
【００２９】
【化２】
0003721547.tif 000006
【００３０】
一般式（３）の代表例としては、次のものが挙げられる。
【００３１】
【化３】
0003721547.tif 000007
【００３２】
本発明において、該ハイドロタルサイト及び亜鉛置換ハイドロタルサイト類化合物と難燃化スチレン系樹脂との相溶性、分散性を向上させるために、該ハイドロタルサイト及び亜鉛置換ハイドロタルサイト類化合物を表面処理剤で表面処理することができる。
【００３３】
このような表面処理剤の例としては、この分野で一般に用いられているものを挙げることができ、例えば、高級脂肪酸、アニオン系界面活性剤類、シラン系カップリング剤類、チタネート系カップリング剤類、グリセリンと脂肪酸のエステル類等を挙げることができ、それらの具体例としては、ステアリン酸、オレイン酸、ラウリン酸等の高級脂肪酸類、ステアリン酸ナトリウム、オレイン酸ナトリウムラウリルベンゼンスルホン酸ナトリウム等のアニオン系界面活性剤類、γ−メタクリロキシプロピルトリエトキシシラン、イソプロピルトリイソステアロイルチタネート等のシラン系又はチタネート系カップリング類、グリセリンモノステアレート、グリセリンモノオレート等のグリセリン脂肪酸エステル等を挙げることができる。
【００３４】
本発明で、使用される１価の脂肪族アルコールエステル・ボレートは、脂肪族アルコールの少なくとも１個と、少なくとも１個の硼酸でエステル化された硼酸エステルであって、一般式（４）〜（６）〔化４〕で示される。
【００３５】
【化４】
0003721547.tif 000008
【００３６】
前記Ｃ４〜Ｃ３０の１価飽和脂肪族並びに不飽和脂肪族アルコールの例としては、ブチルアルコール、イソブチルアルコール、２−メチル−２−プロピルアルコール、ペンチルアルコール、イソペンチルアルコール、ヘキシルアルコール、イソヘキシルアルコール、２，３−ジメチル−２−ブチルアルコール、ヘプチルアルコール、２，４−ジメチル３−ペンチルアルコール、オクチルアルコール、２−エチル１−ヘキシルアルコール、ノニルアルコール、２，６−ジメチル−４−ヘプチルアルコール、デシルアルコール、ラウリルアルコール、ステアリルアルコール、セリルアルコール及びミリシルアルコール等の飽和脂肪族アルコール、並びにクロチルアルコール、メチルビニルカルビノール及びフィトール等の不飽和脂肪族アルコールが挙げられる。
【００３７】
又、本発明で使用されるアルコキシアルコールエステル・ボレートは、二価並びに多価アルコールの１〜４個のＯＨ基を有するエーテル化合物の少なくとも１個と、少なくとも１個の硼酸でエステル化された硼酸エステルであって、一般式（７）〜（１８）〔化５〕で示される。
【００３８】
【化５】
0003721547.tif 000009
【００３９】
アルコキシアルコールの例としては、２−メトキシエタノール、２−エトキシエタノール、２−ブトキシエタノール、３−メトキシプロパノール、３−エトキシプロパノール、２−メトキシプロパノール、２−エトキシプロパノール、３−メトキシブタノール、３−メチル−３−メトキシブタノール、ジエチレングリコール、ジプロピレングリコール、ジエチレングリコールモノメチルエーテル、ジエチレングリコールモノエチルエーテル、ジエチレングリコールモノブチルエーテル、トリエチレングリコール、プロピレングリコール、プロピレングリコールモノメチルエーテル、ジプロピレングリコールモノエチルエーテル、ポリエチレングリコール、ポリプロピレングリコール、ポリエチレングリコールモノメチルエーテル、ポリエチレングリコールモノエチルエーテル、ポリエチレングリコールモノブチルエーテル、ポリプロピレングリコールモノメチルエーテル、ポリプロピレングリコールモノブチルエーテル、１，６−ヘキサンジオール、グリセリン、ポリグリセリン、トリメチロールメタン、トリメチロールエタン、トリメチロールプロパン、及び１，３−ジメトキシ−２−プロパノール等が挙げられる。
【００４０】
更に又、本発明で使用される脂肪酸多価アルコールエステル・ボレートは、少なくとも１個の脂肪酸でエステル化された多価アルコールの少なくとも１個と、少なくとも１個の硼酸でエステル化された硼酸エステルであって、一般式（１９）〜（２７）〔化６〕で示される。
【００４１】
【化６】
0003721547.tif 000010
【００４２】
前記のＣ２〜Ｃ２８の１価飽和脂肪酸並びに不飽和脂肪酸の例としては、酢酸、プロピオン酸、カプロン酸、エナント酸、カプリル酸、２−エチルヘキシル酸、ペラルゴン酸、カプリン酸、ウンデシル酸、ラウリン酸、トリデシル酸、ミリスチン酸、ペンタデシル酸、パルミチン酸、ヘプタデシル酸、ステアリン酸、イソステアリン酸、ヒドロキシステアリン酸、ノナデカン酸、アラキン酸、ベヘン酸、リグノセリン酸及びモンタン酸等の飽和脂肪酸、並びに、アクリル酸、クロトン酸、ウンデシレン酸、オレイン酸、エルカ酸、ソルビン酸、リノール酸及びリノレン酸等の不飽和脂肪酸が挙げられる。
【００４３】
前記の１〜６個のＯＨ基を有する  Ｃ１〜Ｃ３０の脂肪族アルコールの例としては、メタノール、エタノール、プロパノール、イソプロパノール、ブタノール、ｓｅｃ−ブタノール、ｔｅｒｔ−ブタノール、ペンタノール、ヘキサノール、ヘプタノール、オクタノール、イソオクタノール、２−エチルヘキサノール、ノナノール、デカノール、トリデカノール、テトラデカノール、ペンタデカノール、ヘキサデカノール、ヘプタデカノール、オクタデカノール、ノナデカノール、エイコサノール、エチレングリコール、ジエチレングリコール、トリエチレングリコール、ポリエチレングリコール、プロピレングリコール、ジプロピレングリコール、ポリプロピレングリコール、ブチレングリコール、ヘキシレングリコール、ネオペンチルグリコール、ヘキサメチレングリコール、テトラメチレングリコール、１，６−ヘキサンジオール、メチルプロピルプロパンジオール、オクタンジオール、２，２，４−トリメチルペンタンジオール、１，４−ブタンジオール、１，３−ブタンジオール、グリセリン、ポリグリセリン、トリメチロールメタン、トリメチロールエタン、トリメチロールプロパン、トリメチロールブタン、エリスリトール、ペンタエリスリトール、ジペンタエリスリトール、ソルビトール及びマンニトール等の脂肪族アルコール等が挙げられ、好ましくは１，４−ブタンジオール、グリセリン等が挙げられる。
【００４４】
前記の２〜６個のＯＨ基を有する  Ｃ２〜Ｃ３０の脂肪族アルコールの例としては、エチレングリコール、ジエチレングリコール、トリエチレングリコール、ポリエチレングリコール、プロピレングリコール、ジプロピレングリコール、ポリプロピレングリコール、ブチレングリコール、ヘキシレングリコール、ネオペンチルグリコール、ヘキサメチレングリコール、テトラメチレングリコール、１，６−ヘキサンジオール、メチルプロピルプロパンジオール、オクタンジオール、２，２，４−トリメチルペンタンジオール、１，４−ブタンジオール、１，３−ブタンジオール、グリセリン、ポリグリセリン、トリメチロールメタン、トリメチロールエタン、トリメチロールプロパン、トリメチロールブタン、エリスリトール、ペンタエリスリトール、ジペンタエリスリトール、ソルビトール及びマンニトール等の脂肪族アルコールが挙げられ、好ましくは１，４−ブタンジオール、グリセリン等が挙げられる。
【００４５】
前記の３〜６個のＯＨ基を有する  Ｃ２〜Ｃ３０の脂肪族アルコールの例としては、グリセリン、トリメチロールメタン、トリメチロールエタン、トリメチロールプロパン及びトリメチロールブタン等の脂肪族アルコールを挙げることができる。前記の４〜６個のＯＨ基を有する  Ｃ２〜Ｃ３０のアルコールの例としては、ポリグリセリン、エリスリトール、ペンタエリスリトール、ジペンタエリスリトール、ソルビトール及びマンニトール等の脂肪族アルコールを挙げることができる。
【００４６】
１価の脂肪族アルコールエステル・ボレート、アルコキシアルコールエステル・ボレート及び脂肪酸多価アルコールエステル・ボレートの具体的な例としては、次のものが挙げられる。
【００４７】
【化７】
0003721547.tif 000011
【００４８】
【化８】
0003721547.tif 000012
【００４９】
【化９】
0003721547.tif 000013
【００５０】
【化１０】
0003721547.tif 000014
【００５１】
【化１１】
0003721547.tif 000015
【００５２】
本発明で使用される（ａ）ケイ酸マグネシウムと、（ｂ）ハイドロタルサイト、亜鉛置換ハイドロタルサイト類化合物の中から選ばれた化合物の少なくとも１種と、（ｃ）１価の脂肪族アルコールエステル・ボレート、アルコキシアルコール・ボレート及び脂肪酸多価アルコールエステル・ボレートの中から選ばれた化合物の少なくとも１種とを併用添加する量については特別な制限はないが、実行を有する範囲としては、スチレン系樹脂１００重量部に対して、０．０１〜５．０重量部である。
【００５３】
尚、添加量が０．０１重量部未満では熱安定化効果は顕著には見られず、５．０重量部を越えると予期した熱安定化効果が見られず、好ましくは、０．１〜３．０重量部である。また、併用する場合についても成分（ａ）と（ｂ）と（ｃ）の併用割合については特別な制限はないが、実行を有する併用割合としては、成分（ａ）対（ｂ）対（ｃ）が５〜９３対５〜９３対２〜４０重量％であり、好ましくは、１０〜８５対１０〜６０対５〜３０重量％である。成分（ｃ）の併用割合が２重量％未満では、着色防止効果が顕著には見られず、４０重量％を越えると熱安定性が低下する。
【００５４】
本発明で使用される特定の添加剤をスチレン系樹脂及びブロム系難燃剤から成る難燃化スチレン系樹脂に添加する方法は、従来公知の技術で行えばよく、例えば、該難燃化スチレン系樹脂と該添加剤とをヘンシェルミキサー、リボンブレンダー、バンバリーミキサー等で混合してもよいし、あるいは該添加剤をあらかじめワンパックしたものを該難燃化スチレン系樹脂と前述の混合機で混合してもよい。
【００５５】
又、これらの該添加剤に更に公知の安定剤、例えば、金属石ケン、有機リン化合物、酸化防止剤、紫外線吸収剤、有機錫系化合物等を併用できる。
【００５６】
更に必要に応じて、可塑剤、滑剤、顔料、炭酸カルシウムやタルク等の充填剤、加工助剤、クロル系難燃剤、難燃助剤等を添加することができる。
【００５７】
【実施例】
以下、実施例によって本発明を具体的に説明するが、当該発明はこれらによって限定されるものではない。これらの実施例において、部とは重量部を意味する。
［実施例１］
ＡＢＳ樹脂［日本合成ゴム（株）製ＪＳＲ  ＡＢＳ＃１５ＮＰ］９５部、塩素化ポリエチレン［昭和電工（株）製  エラスレン３０３Ｂ］５部、ブロム化エポキシ系オリゴマー［大日本インキ化学工業（株）製  プラサームＥＰ−１６］１８部、三酸化アンチモン６部に、表１乃至表４に示す添加剤を添加した配合物を１５５℃に調整した６インチ試験ロールで３分間混練し、厚さ０．５ｍｍのシートを作成した。得られたシートを裁断し６枚重ね、厚さ１ｍｍの枠を使用して、２６０℃、５０ｋｇ／ｃｍ２、５分間、３０分間、４５分間プレスを行い、標準白色板を標準として、５分間、３０分間、４５分間プレス板の着色性を測色色差計［東京電色（株）製  カラーアナライザー  ＴＣ−１８００ＭＫ−ＩＩ］を用いて色差（ΔＥ）を測った。結果を表１乃至表３に示す。
【００５８】
【表１】
0003721547.tif 000016
【００５９】
【表２】
0003721547.tif 000017
【００６０】
【表３】
0003721547.tif 000018
【００６１】
表１乃至表３の結果を比較すれば明らかな如く、本発明の安定化された難燃化スチレン系樹脂組成物は熱安定性に極めて優れていることがわかる。
【００６２】
［実施例２］
スチレン樹脂［三菱化学（株）製  ダイヤレックス  ＨＴ−７６−ＮＡＴ］１００部、ヘキサブロムシクロドデカン［グレートレークス社製  ＣＤ−７５Ｐ］４部に、表４乃至表６に示す添加剤を添加した配合物を１５０℃に調整した６インチ試験ロールで３分間混練し、厚さ０．５ｍｍのシートを作製した。得られたシートを裁断し６枚重ね、厚さ１ｍｍの枠を使用して、２２０℃、５０ｋｇ／ｃｍ２、５分間、３０分間、５０分間プレスを行い、標準白色板を標準として、５分間、３０分間、５０分間プレス板の着色性を測色色差計［東京電色（株）製  カラーアナライザー  ＴＣ−１８００ＭＫ−ＩＩ］を用いて色差（ΔＥ）を測った。結果を表４乃至表６に示す。
【００６３】
【表４】
0003721547.tif 000019
【００６４】
【表５】
0003721547.tif 000020
【００６５】
【表６】
0003721547.tif 000021
【００６６】
表５乃至表６の結果を比較すれば明らかな如く、本発明の安定化された難燃スチレン系樹脂組成物は熱安定性に極めて優れていることがわかる。
【００６７】
【発明の効果】
本発明の難燃化スチレン系樹脂組成物は、優れた熱安定性を有してる。